(57)【特許請求の範囲】
【請求項１】
モナズ石の粉体と、鑞石の粉体とを含有することを特徴とする環境イオン調整用調合物。
【請求項２】
請求項１記載の環境イオン調整用調合物を含有することを特徴とする焼結体。
【請求項３】
請求項１記載の環境イオン調整用調合物を含有することを特徴とするプラスチック成形品。
【請求項４】
請求項１記載の環境イオン調整用調合物を含有することを特徴とする繊維製品。
【請求項５】
請求項１記載の環境イオン調整用調合物を含有することを特徴とする塗料。
【請求項６】
請求項１記載の環境イオン調整用調合物を含有することを特徴とする壁紙。
【請求項７】
請求項１記載の環境イオン調整用調合物を含有することを特徴とする陶器。
【発明の詳細な説明】
【０００１】
【発明の属する技術分野】
この発明は、環境イオン調整用調合物に関し、更に詳しくは、空気中の負イオン粒子を増加させる環境イオン調整用調合物に関するものである。
【０００２】
【従来の技術】
近年、住環境に対する関心が高まり、特に人の生活空間に於ける空気に対する関心が高まっている。空気中には正の荷電を有するイオン粒子と負の荷電を有するイオン粒子とが浮遊しており、空気中の正イオン粒子が多い場合には人は不快感を覚え、負イオン粒子が多い場合には人は快適感を覚えることが知られている。
【０００３】
人の快・不快を左右するイオン粒子は、非常に微量の放射線物質が存在すれば増加することが知られている。例えば、モナズ石は副成分としてＴｈ等を微量に含んでいるため、規制値以下ではあるが微量の放射線を放出し、その電離作用によって環境空気中のイオン粒子が増加することが知られている。モナズ石のような鉱石を用いることにより、環境空気の快適化を図ることが期待される。
【０００４】
【発明が解決しようとする課題】
しかしながら、モナズ石を用いて環境空気の改善を行う場合、快適感をもたらす負イオン粒子のみならず、不快感をもたらす正イオン粒子も同時に増加させるため、期待したほどの効果が得られないというのが実状である。
【０００５】
そこで、本発明の目的は、モナズ石を電離作用の源として用いた場合に、負イオン粒子の生成量を正イオン粒子の生成量より多くし得る環境イオン調整用調合物を提供することである。また、本発明の他の目的は、環境イオン調整用調合物を用いた種々の製品を提供することである。
【０００６】
【課題を解決するための手段】
本発明は、理論的には同量の正イオン粒子及び負イオン粒子を発生させると考えられるモナズ石の粉体を鑞石の粉体と混合すれば、負イオン粒子を正イオン粒子よりも多く発生させ得ることを見出したことに基づき、完成するに至ったものである。理論的には正イオン粒子と負イオン粒子とを同量発生させるモナズ石の粉体が、単に鑞石の粉体と混合されるだけで、なぜ負イオンを優先的に発生させるのかについては、未だ解明されてはいない。おそらく、鑞石の粉体粒子の表面の電荷がモナズ石の粉体粒子又はその近傍の電離した空気に作用して、このような効果を生じさせるものと考えられる。
【０００７】
【発明の実施の形態】
本発明の環境イオン調整用調合物は、モナズ石の粉体に、鑞石の粉体を混合することにより調製される。
【０００８】
モナズ石の粉体と鑞石の粉体との重量比は、１：１０から１０：１の範囲であることが好ましく、この範囲を外れると、正イオン粒子より負イオン粒子を多く発生させるという本発明の特有の効果が得られないので好ましくない。
【０００９】
使用し得るモナズ石及び鑞石の粒径は特に限定されるものではないが、何れの場合も１００μｍ以下の粒径を有していることが好ましい。これらの粉体は、単に混合するだけで上記効果を発揮し得る。
【００１０】
本発明の環境イオン調整用調合物は、これを含有する調合物を焼結することにより、取り扱いが容易な形態とすることができる。また、本発明の環境イオン調整用調合物は、他の種々の物質と混合することにより、各種の製品に応用することができる。例えばプラスチックに混合し、これを成形することにより各種の成型物に環境改善効果を付与することができる。
【００１１】
また、繊維製品の原料に予め本発明の環境イオン調整用調合物を配合しておくことにより、カーペット、カーテン等の住環境下で使用される繊維製品に環境改善効果を付与することができる。
【００１２】
また、本発明の環境イオン調整用調合物は、塗料に配合して居住空間に塗布することにより、住空間の環境改善を図ることができ、或いは、プラスチック等の各種の素材に塗布することにより、各種の物品に応用することができる。ここで、本明細書に於ける塗料とは、市販の通常の塗料に本発明の環境イオン調整用調合物を混合したようなものの他、例えば単にバインダと本発明の環境イオン調整用調合物とを混合して適当な溶剤に分散させたようなものをも含む概念である。
【００１３】
更に、本発明の環境イオン調整用調合物は、壁紙に配合して室内に貼付することにより、住空間の環境改善を図ることもできる。
【００１４】
加えて、本発明の環境イオン調整用調合物は、陶器の原料となる陶土に混合しておくことにより、環境改善効果を有する陶器を製造することができ、これを室内に置物として飾ることにより、住空間の環境改善を図ることができる。
【００１５】
【実施例】
本発明の実施例について説明する。図１〜図４はモナズ石の粉体と、モナズ石の粉体と鑞石の粉体とを重量比１：１で混合した環境イオン調整用調合物について測定したイオン粒子の数の測定結果の一例を示している。図１及び図２は正イオン粒子について、図３及び図４は負イオン粒子についての測定結果を示している。図１〜図４に於いて、横軸は時間であり、縦軸は１ｍｌの空気に含まれるイオン粒子の数（個／ｍｌ）である。測定値が横軸よりプラス側（上側）に現れている場合は正イオン粒子の数を測定していることを示し、測定値が横軸よりマイナス側（下側）に現れている場合は負イオン粒子の数を測定していることを示している。
【００１６】
イオン粒子の数の測定は、イオンテスターＫＳＴ−９００型（神戸電波（株）製）を用いて測定した。このイオンテスターの吸引口から少し離れた位置に針金で作製した支持台を固定し、この支持台上に、硫酸紙に載せたモナズ石の粉体又はモナズ石の粉体と鑞石の粉体を混合した環境イオン調整用調合物を置くことにより、イオン粒子数を測定した。また、図１〜図４に於いて、Ｂで示した部分は空気のみにについて測定したバックグラウンドの粒子数の測定部分である。
【００１７】
図１に於いて、１：０と記した部分はモナズ石の粉体のみについて測定した部分であり、１：１と記した部分はモナズ石の粉体と鑞石の粉体を混合した環境イオン調整用調合物について測定した部分である。図２は、図１に於ける測定に引き続いて、モナズ石の粉体及び鑞石の粉体を重量比１：２で混合した環境イオン調整用調合物と、重量比１：３で混合した環境イオン調整用調合物とについて測定した正イオン粒子の数の測定結果を示している。更に、図３及び図４は、モナズ石の粉体と、モナズ石の粉体及び鑞石の粉体を重量比１：１〜１：３で混合した環境イオン調整用調合物とについて測定した負イオン粒子の数の測定結果を示している。図３及び図４の負イオン粒子数の測定に使用したモナズ石の粉体及び各重量比率の環境イオン調整用調合物は、図１及び図２の正イオン粒子数の測定に使用したものと同じものである。
【００１８】
図１〜図４に示した測定結果では、バックグラウンドの大きさが一定ではなく、負イオンを増加させる効果を明確に読み取ることができないので、これを明確に読み取り得るように、以下に説明するデータ処理を行った。表１はデータ処理後の結果を示している。
【００１９】
【表１】
0003626847.tif 000002
【００２０】
表１は、１９９８年１月１６日及び１９日に行った２つの測定結果を示している。同表では、時間の経過順に横方向にイオン粒子数の平均値が並べられている。即ち、表１では、正負イオンのそれぞれについて、バックグラウンド（空気のみ）と、モナズ石の粉体又はこれに鑞石の粉体を混合したものとを交互に所定時間測定した測定値の平均値が、測定順に並べて示されている。
【００２１】
表１に於いて、＋比率は、バックグラウンドの粒子数の平均値に対する、測定対象であるモナズ石の粉体を含有する調合物について測定した正イオンの粒子数の平均値の比率である。具体的には、１９９８年１月１６日の正イオンの場合を例にとると、＋比率５．０４は、モナズ石の粉体と鑞石の粉体との重量比１：０の混合物についての正イオン粒子数の平均値（４９３．７）を、その前後に測定したバックグラウンドの測定値の平均値の平均値（８０．７と１１５．２との平均値９７．９５）で除算した値として求められる。−比率も上記と同様にして、負イオンについての測定結果に基づいて求めることができる。
【００２２】
そして、＋比率と−比率との比率（＋比率／−比率）により、正負イオンの相対比を知ることができる。即ち、（＋比率／−比率）が小さいほど負イオン粒子が多く、逆に（＋比率／−比率）が大きいほど正イオン粒子が多いことを示している。１９９８年１月１６日のデータでは、正イオン粒子及び負イオン粒子の絶対数は、鑞石の相対比率が増加するに伴って減少するものの、（＋比率／−比率）の値は鑞石の相対比率が増加するに伴って小さくなり、このことは負イオンの数が相対的に増加していることを示している。
【００２３】
表１の１９９８年１月１９日のデータではこの傾向が更に顕著に現れている。即ち、（＋比率／−比率）の値は、モナズ石の粉体単独の場合に比較して、鑞石の粉体と混合した場合の（＋比率／−比率）の値が非常に小さくなっている。図５〜図８は上記１９９８年１月１９日のデータの基となる測定結果を示している。図６及び図７に示す負イオンのデータは、前述の図３及び図４と同様の傾向を示しているが、負イオン粒子数の絶対数がモナズ石の存在により大幅に増加している。また、図５及び図６に示す正イオンのデータを見れば、モナズ石の粉体単独では、図１と同様に負イオン粒子数の絶対数が増加しているが、鑞石の粉体と混合した場合、何れの混合比に於いても、負イオン粒子数の絶対数がバックグラウンドの粒子数より減少していることが分かる。
【００２４】
表１に於いて、１９９８年１月１６日のデータは、本発明の環境イオン調整用調合物の平均的な負イオン増加効果が得られる場合を示しており、１９９８年１月１９日のデータは本発明の環境イオン調整用調合物の非常に高い負イオン増加効果が得られる場合を表している。このように効果にバラツキが生じるのは、原料の品質と、その測定時の空気の状態等に起因していると思われるが、現時点では原因は解明されていない。しかし、モナズ石の粉体を鑞石の粉体と混合すると、明らかに負イオン粒子の方が正イオン粒子に比較して多く生成する傾向には変わりはない。
【００２５】
【発明の効果】
モナズ石の粉体と鑞石の粉体とを含有している本発明の環境イオン調整用調合物は、不快感のもととなる正イオン粒子よりも快適感を提供する負イオン粒子を選択的に生成させるため、これを生活空間に適用すれば、快適な環境を得ることができる。
【００２６】
また、本発明の環境イオン調整用調合物は、例えばプラスチックや繊維製品の原料に混合することにより、或いは塗料や壁紙に配合することにより、更には陶器の原料となる陶土に混合しておくことにより、環境改善効果を有する種々の製品を製造することができる。
【図面の簡単な説明】
【図１】モナズ石の粉体と、モナズ石の粉体及び鑞石の粉体を重量比１：１で混合した環境イオン調整用調合物について測定した正イオン粒子の数の測定結果の一例を示す図である。
【図２】図１に於ける測定に引き続いて、モナズ石の粉体及び鑞石の粉体を重量比１：２で混合した環境イオン調整用調合物と、重量比１：３で混合した環境イオン調整用調合物とについて測定した正イオン粒子の数の測定結果を示す図である。
【図３】モナズ石の粉体と、モナズ石の粉体及び鑞石の粉体を重量比１：１で混合した環境イオン調整用調合物について測定した負イオン粒子の数の測定結果を示す図である。
【図４】図３に於ける測定に引き続いて、モナズ石の粉体及び鑞石の粉体を重量比１：２及び１：３で混合した環境イオン調整用調合物について測定した負イオン粒子の数の測定結果を示す図である。
【図５】モナズ石の粉体と、モナズ石の粉体及び鑞石の粉体を重量比１：１で混合した環境イオン調整用調合物とについて測定した正イオン粒子の数の他の測定結果を示す図である。
【図６】図５に於ける測定に引き続いて、モナズ石の粉体及び鑞石の粉体を重量比１：２で混合した環境イオン調整用調合物と、重量比１：３で混合した環境イオン調整用調合物とについて測定した正イオン粒子の数の測定結果を示す図である。
【図７】モナズ石の粉体と、モナズ石の粉体及び鑞石の粉体を重量比１：１で混合した環境イオン調整用調合物とについて測定した負イオン粒子の数の測定結果を示す図である。
【図８】図７に於ける測定に引き続いて、モナズ石の粉体及び鑞石の粉体を重量比１：２及び１：３で混合した環境イオン調整用調合物について測定した負イオン粒子の数の測定結果を示す図である。
【図１】
0003626847.tif 000003
【図２】
0003626847.tif 000004
【図３】
0003626847.tif 000005
【図４】
0003626847.tif 000006
【図５】
0003626847.tif 000007
【図６】
0003626847.tif 000008
【図７】
0003626847.tif 000009
【図８】
0003626847.tif 000010